(57)【要約】【課題】良好な保存安定性を有しつつ、高温高湿下における塗膜の膨れを抑制しうる水系プライマー塗料組成物を提供すること。【解決手段】本発明の水系プライマー塗料組成物は、ノニオン性水分散性樹脂（ａ）と、リン酸変性エポキシ樹脂（ｂ）と、メラミン化合物（ｃ）と、シランカップリング剤（ｄ）と、２価の金属イオンで交換されたシリカ粒子（ｅ）とを含む。そして、（ａ）、（ｂ）および（ｃ）成分の合計１００質量部に対して、前記ノニオン性水分散性樹脂（ａ）の含有量は、６０〜９４．５質量部であり、前記リン酸変性エポキシ樹脂（ｂ）の含有量は、５〜３９．５質量部であり、前記メラミン化合物（ｃ）の含有量は、０．５〜１０質量部であり、前記シランカップリング剤（ｄ）の含有量は、０．３〜５質量部である。【選択図】図１
2020158670.tif 000002
【特許請求の範囲】
【請求項１】
ノニオン性の水分散性樹脂（ａ）と、リン酸変性エポキシ樹脂（ｂ）と、メラミン化合物（ｃ）と、シランカップリング剤（ｄ）と、２価の金属イオンで交換されたシリカ粒子（ｅ）と、水とを含み、
前記ノニオン性の水分散性樹脂（ａ）、前記リン酸変性エポキシ樹脂（ｂ）および前記メラミン化合物（ｃ）の合計１００質量部に対して、
前記ノニオン性の水分散性樹脂（ａ）の含有量は、６０〜９４．５質量部であり、
前記リン酸変性エポキシ樹脂（ｂ）の含有量は、５〜３９．５質量部であり、
前記メラミン化合物（ｃ）の含有量は、０．５〜１０質量部であり、
前記シランカップリング剤（ｄ）の含有量は、０．３〜５質量部である、
塗料組成物。
【請求項２】
前記ノニオン性の水分散性樹脂（ａ）、前記リン酸変性エポキシ樹脂（ｂ）および前記メラミン化合物（ｃ）の合計１００質量部に対して、
前記２価の金属イオンで交換されたシリカ粒子（ｅ）の含有量は、７．５〜５５質量部である、
請求項１に記載の塗料組成物。
【請求項３】
前記２価の金属イオンで交換されたシリカ粒子（ｅ）は、マグネシウム交換シリカである、
請求項１または２に記載の塗料組成物。
【請求項４】
前記ノニオン性の水分散性樹脂（ａ）は、ノニオン性のウレタン樹脂である、
請求項１〜３のいずれか一項に記載の塗料組成物。
【請求項５】
金属板と、前記金属板上に配置されたプライマー層とを有し、
前記プライマー層は、請求項１〜４のいずれか一項に記載の塗料組成物の硬化物からなる、
塗装金属板。
【請求項６】
前記金属板は、めっき鋼板である、
請求項５に記載の塗装金属板。
【請求項７】
前記プライマー層上に配置された一以上の塗膜をさらに有する、
請求項５または６に記載の塗装金属板。
【発明の詳細な説明】
【技術分野】
【０００１】
本発明は、塗料組成物および塗装金属板に関する。
【背景技術】
【０００２】
塗装金属板は、一般的に、めっき鋼板などの金属板の表面に塗料を塗布することによって製造される。塗料としては、環境負荷を低減する観点などから、溶剤系塗料に代えて、水系塗料が用いられる場合がある。
【０００３】
そのような水系塗料として、エポキシ樹脂分散液と、アクリル樹脂乳濁液と、リンモリブデン酸カルシウムなどの防錆顔料とを含む塗料組成物が提案されている（例えば特許文献１を参照）。
【先行技術文献】
【特許文献】
【０００４】
【特許文献１】特開２０１４−１９６４２６号公報
【発明の概要】
【発明が解決しようとする課題】
【０００５】
しかしながら、特許文献１の塗料組成物から得られる塗膜を有する塗装金属板は、高温高湿下で一定時間保存すると、環境中の水分が塗膜の内部に浸入し、塗膜の膨れを生じやすいという問題があった（後述の図１Ａ参照）。また、塗料組成物は、保管中の粘度上昇が少なく、良好な保存安定性を有することも望まれている。
【０００６】
本発明は、上記事情に鑑みてなされたものであり、良好な保存安定性を有しつつ、高温高湿下における塗膜の膨れを抑制しうる塗料組成物および塗装金属板を提供することを目的とする。
【課題を解決するための手段】
【０００７】
本発明は、以下の塗料組成物および塗装金属板に関する。
【０００８】
本発明の塗料組成物は、ノニオン性の水分散性樹脂（ａ）と、リン酸変性エポキシ樹脂（ｂ）と、メラミン化合物（ｃ）と、シランカップリング剤（ｄ）と、２価の金属イオンで交換されたシリカ粒子（ｅ）と、水とを含み、前記ノニオン性の水分散性樹脂（ａ）、前記リン酸変性エポキシ樹脂（ｂ）および前記メラミン化合物（ｃ）の合計１００質量部に対して、前記ノニオン性の水分散性樹脂（ａ）の含有量は、６０〜９４．５質量部であり、前記リン酸変性エポキシ樹脂（ｂ）の含有量は、５〜３９．５質量部であり、前記メラミン化合物（ｃ）の含有量は、０．５〜１０質量部であり、前記シランカップリング剤（ｄ）の含有量は、０．３〜５質量部である。
【０００９】
本発明の塗装金属板は、金属板と、前記金属板上に配置されたプライマー層とを有し、前記プライマー層は、本発明の塗料組成物の硬化物からなる。
【発明の効果】
【００１０】
本発明によれば、良好な保存安定性を有しつつ、高温高湿下における塗膜の膨れを抑制しうる塗料組成物および塗装金属板を提供することができる。
【図面の簡単な説明】
【００１１】
【図１】図１Ａ〜Ｃは、高温高湿下で保存後の塗膜の表面を示す写真である。
【発明を実施するための形態】
【００１２】
ノニオン性の水分散性樹脂（ａ）、リン酸変性エポキシ樹脂（ｂ）、メラミン化合物（ｃ）、シランカップリング剤（ｄ）、２価の金属イオンで交換されたシリカ粒子（ｅ）および水を所定比率で含む本発明の塗料組成物（水系塗料組成物）の硬化物は、高い耐湿性を有しうる。この理由は明らかではないが、以下のように推測される。
【００１３】
図１Ａ〜Ｃは、高温高湿下で保存後の塗膜の表面を示す写真である。このうち、図１Ａは、比較用の塗膜１（（ａ）成分のみを含む塗膜）の観察結果であり、図１Ｂは、比較用の塗膜２（（ａ）成分に、（ｂ）、（ｃ）および（ｄ）成分を添加した塗膜）の観察結果であり、図１Ｃは、本発明の塗膜（（ａ）、（ｂ）、（ｃ）および（ｄ）成分に、（ｅ）成分を添加した塗膜）の観察結果である。
【００１４】
まず、本発明者らは、（ａ）成分に、（ｂ）、（ｃ）および（ｄ）成分（架橋成分）を添加することで、塗膜の耐湿性を改善できることを見出した（図１Ｂ参照）。さらに、本発明者らは、（ｂ）、（ｃ）および（ｄ）成分に加えて、防錆成分をさらに添加することで、塗膜の耐湿性をさらに改善できないかを検討した。その結果、防錆成分として、「２価の金属イオンで交換されたシリカ粒子（ｅ）」を添加することで、得られる塗膜の顕著に高めうることを見出した（図１Ｃ参照）。
【００１５】
これらの検討から、活性が適度に高く、かつ（水中への）金属イオンの溶出量が多い金属イオン交換シリカほど、塗膜の耐湿性の改善効果が高く、かつ（ｂ）、（ｃ）および（ｄ）成分を含む組成物の経時的な粘度上昇を生じやすいこと、すなわち、（ｂ）成分と（ｃ）成分との架橋反応などが起こりやすいことがわかった。
【００１６】
すなわち、本発明の塗料組成物では、「２価の金属イオンで交換されたシリカ粒子（ｅ）」から金属イオンが適度に溶出しやすく；かつ当該金属イオンは活性が適度に高いため、溶出した金属イオンが、リン酸変性エポキシ樹脂（ｂ）とメラミン化合物（ｃ）との架橋反応や、シランカップリング剤（ｄ）とシリカ粒子（ｅ）の表面の官能基との架橋反応またはシランカップリング剤（ｄ）とメラミン化合物（ｃ）との架橋反応を促進させる（溶出した金属イオンが触媒として作用する）と考えられる。それにより、架橋反応を高度に進みやすくし、高い架橋密度を有する硬化物が得られるため、高い耐湿性が得られると考えられる。
【００１７】
一方で、架橋反応を生じやすい塗料組成物は、保存安定性が低くなりやすい。これに対して、（ａ）、（ｂ）、（ｃ）および（ｄ）成分の量比を調整すること、好ましくはさらに（ｅ）成分の種類を選択することで、硬化物の耐湿性を損なうことなく、保存安定性を高めることができる。
【００１８】
すなわち、本発明の塗料組成物は、ノニオン性の水分散性樹脂（ａ）と、リン酸変性エポキシ樹脂（ｂ）と、メラミン化合物（ｃ）と、シランカップリング剤（ｄ）と、２価の金属イオンで交換されたシリカ粒子（ｅ）と、水とを含み、かつ（ａ）、（ｂ）および（ｃ）の合計１００質量部に対して、（ａ）、（ｂ）および（ｃ）成分の各含有量が所定の範囲に調整されている。
【００１９】
１．塗料組成物
本発明の塗料組成物は、ノニオン性の水分散性樹脂（ａ）と、リン酸変性エポキシ樹脂（ｂ）と、メラミン化合物（ｃ）と、シランカップリング剤（ｄ）と、２価の金属イオンで交換されたシリカ粒子（ｅ）と、水とを含む。
【００２０】
１−１．ノニオン性の水分散性樹脂（ａ）
ノニオン性の水分散性樹脂（ａ）は、ノニオン性の親水性基を有し、かつイオン性官能基を有しない水分散性樹脂である。ノニオン性の親水性基は、水酸基、アミド基、ポリオキシアルキレン基（例えばポリオキシエチレン基）などでありうる。中でも、ノニオン性の親水性基は、塗料組成物の保存安定性を高める観点では、ポリオキシエチレン基であることが好ましい。
【００２１】
ノニオン性の水分散性樹脂（ａ）の例には、ノニオン性のウレタン樹脂、ノニオン性のアクリル樹脂、ノニオン性のエポキシ樹脂、ノニオン性のポリエステル樹脂が含まれる。これらの樹脂は、ノニオン性界面活性剤（またはポリオキシアルキレン基などのノニオン性の親水性基と、反応性基とを有する分散剤）の存在下で、モノマーを重合または樹脂を撹拌して得られる樹脂であってもよいし、ノニオン性の親水性基を有するモノマーを含むモノマー成分を重合して得られる樹脂であってもよい。
【００２２】
ノニオン性のウレタン樹脂は、例えばポリイソシアネート成分と、ノニオン性の親水性基（例えば水酸基）を有するポリオールを含むポリオール成分とを反応させて得られる重合体でありうる。
【００２３】
ポリイソシアネート成分の例には、シクロヘキサンジイソシアネート、ジシクロヘキシルメタンジイソシアネート、イソホロンジイソシアネートなどの脂環式構造を有するポリイソシアネート；４，４’−ジフェニルメタンジイソシアネート、２，４’−ジフェニルメタンジイソシアネート、フェニレンジイソシアネート、トリレンジイソシアネートなどの芳香族ポリイソシアネート；ヘキサメチレンジイソシアネート、リジンジイソシアネートなどの脂肪族ポリイソシアネートが含まれる。
【００２４】
ノニオン性の親水性基を有するポリオールの例には、３価以上のポリオール（ノニオン性の親水性基が水酸基である場合）、ポリオキシエチレングリコールやポリオキシエチレン基と少なくとも２個の水酸基を有する化合物（ノニオン性の親水性基がポリオキシエチレン基である場合）が含まれる。
【００２５】
ポリオール成分は、上記以外の他のポリオールをさらに含んでもよい。他のポリオールの例には、エチレングリコール、プロピレングリコール、１，４−ブタンジオール、１，６−ヘキサンジオール、トリメチロールプロパン、グリセリンなどの脂肪族ポリアルコール類；ポリエチレングリコール、ポリプロピレングリコールなどのポリエーテルポリオール類；アジピン酸、セバシン酸、フタル酸、イソフタル酸などのジカルボン酸とグリコールから得られるポリエステルポリオール類が含まれる。
【００２６】
ノニオン性のアクリル樹脂は、例えば、（メタ）アクリル酸エステルと、ノニオン性の親水性基を有する重合性不飽和モノマーとの共重合体でありうる。ノニオン性の親水性基を有する重合性不飽和モノマーの例には、水酸基含有（メタ）アクリル酸エステル、（メタ）アクリルアミド、ポリオキシアルキレン基を有する重合性不飽和モノマーなどが含まれる。
【００２７】
ノニオン性のポリエステル樹脂は、例えば、ノニオン性の親水性基を有するポリオールを含むポリオール成分と、ポリカルボン酸との重縮合体であってもよい。ノニオン性の親水性基を有するポリオールは、前述と同様のものを用いることができる。ポリカルボン酸の例には、アジピン酸、セバシン酸、ブタントリカルボン酸などの脂肪族ポリカルボン酸や、テレフタル酸やトリメリット酸などの芳香族カルボン酸が含まれる。
【００２８】
ノニオン性のエポキシ樹脂は、例えばエポキシ基と反応しうる官能基（アミノ基やエポキシ基）とポリオキシアルキレン基とを有するポリオキシアルキレン化合物の存在下で、エポキシ樹脂を撹拌して得られる樹脂や；エポキシ基を２以上有する化合物と、ポリエチレングリコールまたはそのモノエステルとを反応させて得られる樹脂などが含まれる。
【００２９】
中でも、保存安定性を高めやすい観点では、ノニオン性のアクリル樹脂、ノニオン性のウレタン樹脂が好ましい。また、得られる塗膜の耐湿性を高めやすい観点では、ノニオン性のエポキシ樹脂、ノニオン性のウレタン樹脂が好ましい。すなわち、保存安定性が良好で、かつ塗膜の耐湿性を高めやすく、塗膜の密着性などにも優れる観点では、ノニオン性のウレタン樹脂が特に好ましい。
【００３０】
ノニオン性の水分散性樹脂（ａ）の重量平均分子量は、特に制限されないが、例えば５００００〜１００００００であることが好ましい。ノニオン性水分散性樹脂（ａ）の重量平均分子量が５００００以上であると、得られる塗膜に十分な強度または可撓性を付与しやすく、１００００００以下であると、塗料組成物の粘度上昇を抑制しやすく、塗工性が損なわれにくい。
【００３１】
重量平均分子量は、ＪＩＳ Ｋ ０１２４−２０１１に準じ、ゲルパーミエーションクロマトグラフで測定したクロマトグラムから標準ポリスチレンの分子量を基準にして算出することができる。
【００３２】
ノニオン性の水分散性樹脂（ａ）の含有量は、（ａ）、（ｂ）および（ｃ）成分の合計１００質量部に対して６０〜９４．５質量部であることが好ましい。ノニオン性の水分散性樹脂（ａ）の含有量が６０質量部以上であると、ノニオン性の水分散性樹脂（ａ）は、例えばリン酸変性エポキシ樹脂（ｂ）よりも２価の金属イオンで交換されたシリカ粒子（ｅ）から溶出した金属イオンによって反応が促進されにくいため、塗料組成物の保存安定性を高めやすい。ノニオン性の水分散性樹脂（ａ）の含有量が９４．５質量部以下であると、得られる塗膜の耐湿性や密着性、耐食性が損なわれにくい。ノニオン性の水分散性樹脂（ａ）の含有量は、同様の観点から、（ａ）、（ｂ）および（ｃ）成分の合計１００質量部に対して７０〜８９質量部であることがより好ましく、７０〜８５質量部であることがより好ましい。
【００３３】
１−２．リン酸変性エポキシ樹脂（ｂ）
リン酸変性エポキシ樹脂（ｂ）は、塗膜の金属板との密着性や耐湿性を高めうる。リン酸変性エポキシ樹脂（ｂ）は、エポキシ樹脂を、リン酸結合を有する化合物と反応させて得られる樹脂であり、揮発性アミンなどの塩基で中和することにより、エマルションを形成しうる。
【００３４】
原料となるエポキシ樹脂は、特に制限されず、その例には、ビスフェノールＡ型エポキシ樹脂やビスフェノールＦ型エポキシ樹脂などのビスフェノール型エポキシ樹脂；ビフェニル型エポキシ樹脂；ノボラック型エポキシ樹脂；ナフタレン型エポキシ樹脂；シクロヘキサンジメタノールや水添ビスフェノールＡなどから得られる脂環式エポキシ樹脂が含まれる。中でも、密着性、耐食性の観点から、ビスフェノールＡ型のエポキシ樹脂が好ましい。
【００３５】
エポキシ樹脂の重量平均分子量は、８００〜５００００であることが好ましい。エポキシ樹脂の重量平均分子量が８００以上であると、得られる塗膜に十分な可撓性を付与しやすく、５００００以下であると、塗料組成物の粘度上昇を抑制しやすく、塗工性が損なわれにくい。
【００３６】
リン酸結合を有する化合物は、特に限定されないが、その例には、メタリン酸、オルトリン酸、ピロリン酸などリン酸類；ジエチルフォスフェート、ジブチルフォスフェート、ジオクチルフォスフェートなどのリン酸エステルが含まれる。
【００３７】
エポキシ樹脂と反応させるリン酸結合を有する化合物の量（変性量）は、エポキシ樹脂のエポキシ基１モルに対してリン酸結合を有する化合物のリン酸基のモル数が、例えば０．１〜１．５モルとなる量であることが好ましい。
【００３８】
中和に用いられる揮発性アミンの例には、トリエチルアミンなどが含まれる。
【００３９】
リン酸変性エポキシ樹脂（ｂ）の含有量は、（ａ）、（ｂ）および（ｃ）成分の合計１００質量部に対して５〜３９．５質量部であることが好ましい。リン酸変性エポキシ樹脂（ｂ）の含有量が５質量部以上であると、メラミン化合物（ｃ）との架橋反応などにより、架橋密度の高い硬化物を形成しうるため、塗膜の金属板との密着性や耐湿性を高めやすく、３９．５質量部以下であると、保存中にメラミン化合物（ｃ）との架橋反応などによる粘度上昇を生じにくいため、塗料組成物の保存安定性が損なわれにくい。リン酸変性エポキシ樹脂（ｂ）の含有量は、同様の観点から、（ａ）、（ｂ）および（ｃ）成分の合計１００質量部に対して１０〜２９質量部であることがより好ましく、１５〜２５質量部であることがさらに好ましい。
【００４０】
また、リン酸変性エポキシ樹脂（ｂ）の含有量は、上記と同様の観点から、ノニオン性の水分散性樹脂（ａ）とリン酸変性エポキシ樹脂（ｂ）の合計１００質量部に対して、５〜４０質量部であることが好ましく、１０〜３０質量部であることがより好ましく、１５〜３０質量部であることがさらに好ましい。
【００４１】
１−３．メラミン化合物（ｃ）
メラミン化合物（ｃ）は、リン酸変性エポキシ樹脂（ｂ）の硬化剤として機能しうる。それにより、塗料組成物の硬化物は、良好な耐湿性や耐食性（特に耐湿性）を有しうる。
【００４２】
メラミン化合物（ｃ）の種類は、特に限定されず、メラミン硬化剤として公知のものを用いることができる。メラミン化合物（ｃ）は、例えばメラミンとアルデヒドを反応させて得られるメチロール化メラミン化合物や、そのメチロール基の少なくとも一部がアルコール類（例えばメチルアルコール、エチルアルコール、ｎ-プロピルアルコール、イソプロピルアルコール、ｎ-ブチルアルコール、イソブチルアルコール、２-エチルブタノール、２−エチルヘキサノールなどの１価アルコール）によってエーテル化されたものが挙げられる。
【００４３】
メチロール化メラミン化合物の例には、トリメチロールメラミン、ヘキサメチロールメラミン、トリブチロールメラミン、ヘキサブチロールメラミンが含まれる。メチロール化メラミン化合物のエーテル化物の例には、メトキシメチルメラミン（例えばヘキサメトキシメチルメラミンなど）、エトキシメチルメラミン、エトキシブチルメラミン、ブトキシブチルメラミンが含まれる。
【００４４】
中でも、塗料組成物の保存安定性を高めやすくする観点では、メチロール化メラミン化合物のメチロール基の少なくとも一部を炭素原子数１〜４の１価アルコールでエーテル化して得られるメラミン化合物が好ましい。
【００４５】
メラミン化合物（ｃ）の含有量は、（ａ）、（ｂ）および（ｃ）成分の合計１００質量部に対して０．５〜１０質量部であることが好ましい。メラミン化合物（ｃ）の含有量が０．５質量部以上であると、リン酸変性エポキシ樹脂（ｂ）を十分に架橋させやすいため、塗膜の金属板との密着性や耐湿性、耐食性を高めやすく、１０質量部以下であると、保存中にリン酸変性エポキシ樹脂（ｂ）の架橋反応などによる粘度上昇を生じにくいため、保存安定性が損なわれにくい。メラミン化合物（ｃ）の含有量は、同様の観点から、（ａ）、（ｂ）および（ｃ）成分の合計１００質量部に対して１〜８質量部であることがより好ましく、３〜８質量部であることがさらに好ましい。
【００４６】
１−４．シランカップリング剤（ｄ）
シランカップリング剤（ｄ）は、塗膜の金属板との密着性を高めうる。また、シランカップリング剤（ｄ）は、後述する２価の金属イオンで交換されたシリカ粒子（ｅ）の表面の官能基と架橋反応することで、得られる塗膜の耐湿性や密着性をさらに高めうる。
【００４７】
シランカップリング剤（ｄ）は、分子内に、加水分解でシラノール基（Ｓｉ−ＯＨ）を与えるアルコキシ基などと、エポキシ基、ビニル基、アミノ基、メルカプト基またはアルキル基などの有機基とを有する化合物をいう。  
【００４８】
シランカップリング剤（ｄ）の例には、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、３−グリシドキシプロピルトリプロポキシシラン、３−グリシドキシプロピルトリブトキシシラン、３−グリシドキシプロピルトリフェノキシシラン、２−（３，４−エポキシシクロヘキシル）エチルトリメトキシシランなどの、分子内にエポキシ基を有するエポキシ系シランカップリング剤；ビニルトリメトキシシラン、ビニルメトキシシランなどの、分子内にビニル基を有するビニル系シランカップリング剤；アミノメチルトリメトキシシラン、アミノメチルトリエトキシシラン、アミノメチルトリプロポキシシラン、アミノメチルトリブトキシシラン、アミノメチルトリフェノキシシラン、アミノエチルトリメトキシシラン、γ−アミノプロピルトリメトキシシランなどの、分子内にアミノ基を有するアミン系シランカップリング剤；メルカプトメチルトリメトキシシラン、メルカプトメチルトリエトキシシラン、メルカプトメチルトリプロポキシシラン、メルカプトメチルトリブトキシシラン、メルカプトメチルトリフェノキシシラン、γ−メルカプトプロピルメチルジエトキシシランなどの、分子内にメルカプト基を有するメルカプト系シランカップリング剤などが含まれる。中でも、リン酸変性エポキシ樹脂（ｂ）との親和性が良好であり、かつメラミン化合物（ｃ）との架橋反応も可能であり、耐湿性の高い硬化物を得やすくする観点などから、エポキシ系シランカップリング剤が好ましい。
【００４９】
シランカップリング剤（ｄ）の含有量は、（ａ）、（ｂ）および（ｃ）成分の合計１００質量部に対して０．３〜５質量部であることが好ましい。シランカップリング剤（ｄ）の含有量が０．３質量部以上であると、塗膜の金属板との密着性や耐湿性、耐食性を高めやすく、５質量部以下であると、塗料組成物の保存安定性が損なわれにくい。シランカップリング剤（ｄ）の含有量は、同様の観点から、（ａ）、（ｂ）および（ｃ）成分の合計１００質量部に対して１〜４質量部であることがより好ましく、１．５〜３質量部であることがさらに好ましい。
【００５０】
１−５．２価の金属イオンで交換されたシリカ粒子（ｅ）
２価の金属イオンで交換されたシリカ粒子（ｅ）は、シリカ粒子表面の水酸基の少なくとも一部が、イオン交換によって２価の金属イオンで置き換えられたシリカ粒子である。２価の金属イオンで交換されたシリカ粒子（ｅ）は、塗膜の耐湿性や耐食性を高めうる。
【００５１】
２価の金属イオンで交換されたシリカ粒子（ｅ）は、特に制限されず、その例には、カルシウム（Ｃａ）交換シリカ、マグネシウム（Ｍｇ）交換シリカ、ストロンチウム（Ｓｒ）交換シリカ、マンガン（Ｍｎ）交換シリカが含まれる。中でも、２価のアルカリ土類金属イオンで交換されたシリカ粒子であることが好ましく、良好な耐湿性と耐食性を有する塗膜を付与しやすい観点では、カルシウム（Ｃａ）交換シリカ、マグネシウム（Ｍｇ）交換シリカが好ましく、さらに保存安定性を高めやすい観点から、マグネシウム（Ｍｇ）交換シリカが好ましい。
【００５２】
２価の金属イオンで交換されたシリカ粒子（ｅ）の平均粒子径は、特に制限されないが、例えば１〜５μｍでありうる。２価の金属イオンで交換されたシリカ粒子（ｅ）の平均粒子径は、例えばレーザー回折・散乱法にて得られる体積分布におけるメジアン径として測定することができる。
【００５３】
２価の金属イオンで交換されたシリカ粒子（ｅ）における金属イオン交換量は、特に限定されないが、（金属イオンを含まない）シリカ担体に対して例えば４〜８質量％としうる。金属イオン交換量が一定以上であると、（金属イオンの種類もよるが）金属イオン溶出量を高めやすく、それによりリン酸変性エポキシ樹脂（ｂ）とメラミン化合物（ｃ）との架橋反応などを促進しやすい。
【００５４】
金属イオン交換量は、例えば金属イオン交換シリカの調製時の原料の仕込み比から求めることができる。また、以下の方法で求めることもできる。
１）２価の金属イオンで交換されたシリカ粒子（ｅ）を、１質量％の塩化ナトリウム水溶液に一定量添加し、２３℃で３０分間、十分に攪拌する。
２）攪拌後の水溶液に含まれる２価の金属イオンの量（シリカ担体に対する質量％）を、イオンクロマトグラフィーによって測定し、金属イオン交換量とする。
【００５５】
塗料組成物中での金属イオンの溶出量は、例えば２価の金属イオンで交換されたシリカ粒子（ｅ）における金属イオン交換量や、金属イオンの種類、金属イオン交換シリカの製造条件などによって調整されうる。金属イオンの溶出量を適度に多くするためには、例えば金属イオン交換量を適度に多くしたり、金属イオンとして２価のアルカリ土類金属イオンを選択したりすることが好ましい。
【００５６】
２価の金属イオンで交換されたシリカ粒子（ｅ）の含有量は、（ａ）、（ｂ）および（ｃ）成分の合計１００質量部に対して５〜７０質量部であることが好ましい。２価の金属イオンで交換されたシリカ粒子（ｅ）の含有量が５質量部以上であると、（ｂ）成分と（ｃ）成分との架橋反応などを十分に促進させやすいため、塗膜の金属板との密着性や耐湿性、耐食性（特に耐湿性）を高めやすく、７０質量部以下であると、保存中に（ｂ）成分と（ｃ）成分との架橋反応などによる粘度上昇が生じにくいため、塗料組成物の保存安定性が損なわれにくい。２価の金属イオンで交換されたシリカ粒子（ｅ）の含有量は、同様の観点から、（ａ）、（ｂ）および（ｃ）成分の合計１００質量部に対して７．５〜５５質量部であることがより好ましく、１５〜４５質量部であることがさらに好ましい。
【００５７】
１−６．他の成分
本発明の塗料組成物は、必要に応じて（ａ）〜（ｅ）成分および水以外の他の成分をさらに含みうる。他の成分の例には、水溶性有機溶剤（例えばメタノール、エタノール、ｎ−プロパノールなどのアルコール類；アセトン、メチルエチルケトンなどのケトン類；エチレングリコール、ジエチレングリコール、プロピレングリコールなどのポリアルキレングリコール類）、乳化剤（ノニオン性界面活性剤、例えばポリオキシエチレンアルキルエーテル、ポリオキシアルキレンアルキルエーテル、ポリオキシエチレン誘導体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステルなど）、（ｅ）成分以外の防錆剤（例えばリン酸亜鉛、亜リン酸亜鉛、リン酸亜鉛マグネシウム、リン酸マグネシウム、亜リン酸マグネシウム、シリカ、リン酸ジルコニウム、トリポリリン酸２水素アルミニウム、酸化亜鉛、リンモリブデン酸亜鉛、メタホウ酸バリウムおよびクロム酸ストロンチウム）、ｐＨ調整剤（トリエチルアミン、トリエタノールアミン、水酸化ナトリウム、炭酸ナトリウム、炭酸カリウムなどのアルカリ類や、塩酸、酢酸、クエン酸などの酸類）、造膜助剤（ブチルセルソルブ、テキサノール、カルビトールなどの、沸点１５０〜２５０℃の水溶性有機溶剤）、顔料（酸化チタン、カーボンブラック、酸化クロム、酸化鉄、ベンガラなどの着色顔料、硫酸バリウム、酸化チタン、シリカおよび炭酸カルシウムなどの体質顔料）が含まれる。
【００５８】
他の成分（水溶性有機溶剤を除く）の合計含有量は、（ａ）、（ｂ）および（ｃ）成分の合計１００質量部に対して１０質量部以下でありうる。
【００５９】
本発明の塗料組成物は、任意の方法で得ることができる。例えば、本発明の塗料組成物は、（ａ）〜（ｅ）成分と、水と、必要に応じて乳化剤などの他の成分とを混合して得ることができる。なお、（ａ）および（ｂ）成分は、水分散体の形態で使用されてもよい。つまり、本発明の塗料組成物は、（ａ）および（ｂ）成分の水分散体に、（ｃ）〜（ｅ）成分と、必要に応じて他の成分とを混合して得ることもできる。
【００６０】
本発明の塗料組成物は、高い保存安定性を有しつつ、耐湿性の高い塗膜を付与しうる。したがって、塗料組成物は、金属板のプライマー層用の塗料組成物として好ましく用いられる。
【００６１】
２．塗装金属板
本発明の塗装金属板は、金属板と、その上に配置されたプライマー層とを有する。
【００６２】
２−１．金属板
塗装原板となる金属板は、塗装金属板の用途に応じて適宜選択することができる。金属板の例には、亜鉛めっき鋼板、Ｚｎ−Ａｌ合金めっき鋼板、Ｚｎ−Ａｌ−Ｍｇ合金めっき鋼板、アルミニウムめっき鋼板などのめっき鋼板；冷延鋼板、ステンレス鋼板（オーステナイト系、マルテンサイト系、フェライト系、フェライト・マルテンサイト二相系を含む）などの鋼板；アルミニウム板；アルミニウム合金板；および銅板が含まれる。なかでも、耐食性を高める観点から、金属板は、めっき鋼板であることが好ましく、溶融めっき鋼板であることがより好ましい。めっき鋼板のめっき付着量は、特に制限されないが、例えば３０〜５００ｇ／ｍ２でありうる。
【００６３】
金属板の厚みは、用途や加工性に応じて設定されればよく、特に制限されないが、例えば０．１〜２ｍｍであることが好ましい。
【００６４】
金属板は、塗装金属板の耐食性および塗膜密着性を高める観点から、その表面には、化成処理が施されていてもよい。化成処理の種類は、特に限定されないが、例えばクロメート処理、クロムフリー処理、リン酸塩処理でありうる。
【００６５】
化成処理は、公知の方法で実施されうる。たとえば、化成処理液をロールコート法、スピンコート法、スプレー法などの方法で鋼板の表面に塗布し、水洗せずに乾燥させればよい。乾燥温度および乾燥時間は、水分を蒸発させることができれば特に限定されない。生産性の観点からは、乾燥温度は、到達板温で６０〜１５０℃の範囲内が好ましく、乾燥時間は、２〜１０秒の範囲内が好ましい。化成処理皮膜の付着量は、耐食性および塗膜密着性の向上に有効な範囲内であれば特に限定されない。たとえば、クロメート皮膜の場合、全Ｃｒ換算付着量が５〜１００ｍｇ／ｍ２となるように付着量を調整すればよい。また、クロムフリー皮膜の場合、Ｔｉ−Ｍｏ複合皮膜では１０〜５００ｍｇ／ｍ２、フルオロアシッド系皮膜ではフッ素換算付着量または総金属元素換算付着量が３〜１００ｍｇ／ｍ２の範囲内となるように付着量を調整すればよい。また、リン酸塩皮膜の場合、５〜５００ｍｇ／ｍ２となるように付着量を調整すればよい。
【００６６】
２−２．プライマー層
プライマー層は、その上に配置されるトップ層と金属板との間の密着性を高めうるだけでなく、得られる塗装金属板の耐湿性や耐食性を高めうる。プライマー層は、本発明の塗料組成物の硬化物からなる。
【００６７】
プライマー層の厚みは、１〜１０μｍであることが好ましい。プライマー層の厚みが１μｍ以上であると、金属板とトップ層との間の密着性を高めやすく、かつ十分な耐湿性および耐食性が得られやすい。プライマー層の厚みが１０μｍ以下であると、塗装金属板の外観や加工性が損なわれにくい。プライマー層の厚みは、上記観点から、２〜７μｍであることがより好ましい。
【００６８】
２−３．トップ層
本発明の塗装金属板は、プライマー層上に配置された、一以上の塗膜をさらに有することが好ましい。
【００６９】
一以上の塗膜のうち最表面にあるトップ層は、熱可塑性樹脂を含む樹脂組成物で構成されうる。
【００７０】
熱可塑性樹脂の種類は、塗装金属板の用途に応じて適宜設定されうる。熱可塑性樹脂の例には、アクリル樹脂、ポリエステル、フッ素樹脂、アクリル−スチレン樹脂、スチレン樹脂、シリコーン樹脂が含まれる。これらの樹脂は、１種類だけ含まれてもよいし、２種類以上が含まれてもよい。
【００７１】
あるいは、トップ層は、硬化剤と反応する官能基を有する樹脂（硬化性樹脂）と、硬化剤とを含む樹脂組成物の硬化物で構成されてもよい。
【００７２】
硬化性樹脂の例には、オイルフリーのポリエステル樹脂（水酸基含有ポリエステル樹脂）などの硬化性ポリエステル、水酸基含有アクリル樹脂などの硬化性アクリル樹脂、エポキシ樹脂、フェノール樹脂、尿素樹脂、メラミン樹脂、ベンゾグアナミン樹脂、およびこれらの樹脂のウレタン変性物、シリコーン変性物もしくはエポキシ変性物が含まれる。
【００７３】
硬化剤は、硬化性樹脂の種類やトップ層の焼付け条件などに応じて適宜選択されうる。例えば、水酸基を有する硬化性樹脂などの硬化剤の例には、メラミン化合物およびイソシアネート化合物が含まれる。メラミン化合物は、前述と同様のものを用いることができる。イソシアネート化合物の例には、ヘキサメチレンジイソシアネート（ＨＤＩ）などの脂肪族イソシアネート化合物；ノルボルネンジイソシアネート（ＮＢＤＩ）、イソホロンジイソシアネート（ＩＰＤＩ）、シクロヘキサンジイソシアネート、ジシクロヘキシルメタンジイソシアネートなどの脂環式イソシアネート化合物；メチレンジフェニルジイソシアネート（ＭＤＩ）、トリレンジイソシアネート（ＴＤＩ）、キシリレンジイソシアネート（ＸＤＩ）などの芳香族イソシアネート化合物が含まれる。
【００７４】
これらの樹脂組成物は、本発明の効果を奏する範囲において、着色顔料および体質顔料などの他の成分をさらに含有していてもよい。着色顔料および体質顔料は、前述のプライマー層に含まれうる着色顔料および体質顔料と同様のものを用いることができる。
【００７５】
トップ層の厚みは、求められる特性にもよるが、例えば２〜４０μｍであることが好ましい。トップ層の厚みが２μｍ以上であると、所期の意匠性が得られやすく、４０μｍ以下であると、外観や加工性が損なわれにくい。トップ層の厚みは、上記観点から、５〜３０μｍであることがより好ましい。
【００７６】
一以上の塗膜は、中間層などの他の層をさらに有していてもよい。
【００７７】
中間層は、例えはトップ層との外観上の相乗効果により、塗装金属板の意匠性を高めるために、プライマー層の表面、すなわちプライマー層とトップ層との間に配置されうる。
【００７８】
中間層は、前述と同様に、熱可塑性樹脂を含む樹脂組成物、または、硬化性樹脂と硬化剤とを含む樹脂組成物の硬化物で構成されうる。これらの樹脂組成物は、必要に応じて他の成分をさらに含有していてもよい。中間層に含まれる各成分は、塗装金属板の用途に応じて、プライマー層およびトップ層を構成する樹脂組成物の各成分として挙げたものと同様のものを用いることができる。
【００７９】
中間層の厚みは、所期の効果を十分に得やすくする観点では、一定以上であることが好ましく、塗装金属板の外観を損なわないようにする観点では、一定以下であることが好ましい。所期の意匠性の向上効果を得る観点から、中間層の厚みは、例えば５〜３０μｍとしうる。
【００８０】
３．塗装金属板の製造方法
本発明の塗装金属板は、任意の方法で製造することができる。本発明の塗装金属板の製造方法は、例えば、１）塗装原板としての金属板上に、本発明の塗料組成物を塗布した後、乾燥および硬化させて、プライマー層を形成する工程を含み、２）プライマー層上に、一以上の塗膜を形成する工程をさらに含むことが好ましい。
【００８１】
１）の工程について
金属板上に、本発明の塗料組成物を塗布する。
【００８２】
塗料組成物を塗布する方法は、特に制限されず、その例には、ロールコート法、ローラーカーテンコート法、フローコート法、カーテンフロー法、およびスプレー法が含まれる。
【００８３】
そして、金属板の表面に塗布した塗料組成物を、乾燥および焼き付け（硬化）して、プライマー層を形成する。
【００８４】
焼き付け温度は、樹脂成分が融着および／または硬化しうる温度であればよく、例えば到達板温で７０〜２５０℃としうる。
【００８５】
２）の工程について
得られたプライマー層上に、一以上の塗膜を形成する。例えば、プライマー層上にトップ層用塗料組成物を塗布する。
【００８６】
トップ層用塗料組成物は、前述の成分のほか、溶剤をさらに含みうる。溶剤は、硬化樹脂を溶解させることができるものであればよく、特に制限されないが、その例には、Ｎ−メチル−２−ピロリドン（ＮＭＰ）やＮ，Ｎ−ジメチルホルムアミド（ＤＭＦ）、Ｎ，Ｎ−ジメチルアセトアミド（ＤＭＡｃ）、Ｎ，Ｎ−ジメチルイミダゾリジノン（ＤＭＩ）、メチルイソブチルケトン（ＭＩＢＫ）などの非プロトン性極性溶剤；ジエチレングリコールジメチルエーテル（ＤＭＤＧ）やジエチレングリコールジエチルエーテル（ＤＥＤＧ）などのエーテル類；塩化メチレンや四塩化炭素などのハロゲン化脂肪族炭化水素；キシレンなどの炭化水素類；およびアルコール類が含まれる。
【００８７】
トップ層用塗料組成物の塗布方法も、前述と同様としうる。
【００８８】
次いで、塗布したトップ層用塗料組成物を、乾燥および焼き付け（硬化）して、トップ層を形成する。焼き付け温度は、硬化樹脂が融着および／または硬化しうる温度であればよく、例えば到達板温で２００〜２６０℃としうる。
【実施例】
【００８９】
以下、本発明について実施例を参照して詳細に説明するが、本発明はこれらの実施例により限定されない。
【００９０】
１．塗料組成物の材料
＜ノニオン性の水分散性樹脂（ａ）の水分散体＞
樹脂Ａの水分散体：ノニオン性ウレタン樹脂の水分散体、ＡＤＥＫＡ社製ＨＵＸ−８４１（固形分３２質量％、ノニオン性の親水性基としてポリオキシエチレン基を有するウレタン樹脂）
樹脂Ｂの水分散体：ノニオン性アクリル樹脂の水分散体、楠本化成社製ＤＸＡ．４０８１（固形分５０質量％、ノニオン性の親水性基としてポリオキシエチレン基を有するアクリル樹脂）
樹脂Ｃの水分散体：ノニオン性エポキシ樹脂の水分散体、吉村油化学社製ユカレジンＮＥ３１６（固形分４５質量％、ノニオン性の親水性基として水酸基を有するエポキシ樹脂）
樹脂Ｄの水分散体：アニオン性ウレタン樹脂の水分散体、第一工業製薬社製スーパーフレックス１７０（固形分３３質量％、アニオン性の親水性基としてカルボキシ基を有するウレタン樹脂）
【００９１】
＜リン酸変性エポキシ樹脂（ｂ）の水分散体＞
オルトリン酸６０ｇおよびプロピレングリコールモノメチルエーテル２８０ｇを仕込み、ビスフェノールＡ型のエポキシ樹脂（三菱ケミカル社製ｊＥＲ１０５５、分子量１６００、エポキシ等量：８００〜９００ｇ／ｅｑ）８５０ｇを徐々に添加し、８０℃で２時間反応させた。反応終了後、トリエチルアミン１２０ｇと水１９５０ｇを加え、固形分２８質量％のリン酸変性エポキシ樹脂の水分散体（平均粒子径０．１１μｍ）を得た。
【００９２】
＜メラミン化合物（ｃ）＞
ヘキサメトキシメチルメラミン（三井サイテック社製サイメル３０３）
【００９３】
＜シランカップリング剤（ｄ）＞
グリシドキシプロピルメチルジエトキシシラン（信越シリコーン社製ＫＢＭ−４０３）
【００９４】
＜金属イオン交換シリカ＞
Ｍｇ交換シリカ：富士シリシア化学社製サイロマスク５２Ｍ（平均粒子径２．７μｍ、金属イオン交換量６質量％）
Ｃａ交換シリカ：富士シリシア化学社製サイロマスク５２（平均粒子径２．７μｍ、金属イオン交換量６質量％）
【００９５】
Ｓｒ交換シリカ：製造例１に従って調製した。金属イオン交換量は６質量％とした。
（製造例１）
濃度５質量％の塩化ストロンチウム水溶液１００００質量部中に、１０質量部にシリカ(富士シリシア化学社製サイリシア７１０)を添加した。５時間攪拌混合した後、ろ過して固形分を取り出し、固形分をよく水洗し乾燥して、ストロンチウムイオン交換シリカを得た。
【００９６】
Ｍｎ交換シリカ：製造例２に従って調製した。
（製造例２）
塩化ストロンチウムを塩化マンガンに変更した以外は製造例１と同様の方法でバリウムイオン交換シリカを得た。金属イオン交換量は６質量％とした。
【００９７】
Ｌｉ交換シリカ：製造例３に従って調製した。
（製造例３）
塩化ストロンチウムを水酸化リチウムに変更した以外は製造例１と同様の方法でリチウムイオン交換シリカを得た。金属イオン交換量は６質量％とした。
【００９８】
Ａｌ交換シリカ：製造例４に従って調製した。
（製造例４）
塩化ストロンチウムを塩化アルミニウムに変更した以外は製造例１と同様の方法でアルミニウムイオン交換シリカを得た。金属イオン交換量は６質量％とした。
【００９９】
＜未交換シリカ＞
シリカ（イオン交換なし）：富士シリシア化学社製サイリシア７１０（平均粒子径２．７μｍ）
【０１００】
２．塗料組成物
＜塗料組成物１〜３９＞
表１または２に示される固形分組成となるように、ノニオン性の水分散性樹脂（ａ）の水分散体、リン酸変性エポキシ樹脂（ｂ）の水分散体、メラミン化合物（ｃ）、シランカップリング剤（ｄ）および金属イオン交換シリカまたは未交換シリカを混合して、塗料組成物を得た。
【０１０１】
塗料組成物１〜２４の組成を表１に示し；塗料組成物２５〜３９の組成を表２に示す。
【０１０２】
【表１】
2020158670.tif 000003
【０１０３】
【表２】
2020158670.tif 000004
【０１０４】
３．塗装金属板の作製および評価
＜塗装金属板１〜３９の作製＞
（１）金属板（塗装原板）の準備
板厚０．５ｍｍの冷間圧延鋼板を準備した。この鋼板を、５５質量％Ａｌ−４５質量％Ｚｎ合金のめっき浴内に導入し、当該冷間圧延鋼板の両面に、溶融５５質量％Ａｌ−４５質量％Ｚｎ合金のめっき層をそれぞれ形成した。次いで、得られた鋼板を、溶融状態から２５℃／秒の速度で１３０℃まで冷却した後、水冷（ウォータークエンチ）により常温（２５℃）まで冷却して、めっき鋼板を得た。得られためっき鋼板の片面のめっき付着量は、８０ｇ／ｍ２であった。
【０１０５】
得られためっき鋼板の表面に、クロムフリー化成処理液をバーコーターで塗布した後、乾燥させて化成処理皮膜を形成した。クロムフリー化成処理液には、チタンフッ化水素酸（Ｈ２ＴｉＦ６）：０．１ｍｏｌ／Ｌおよびジルコンフッ化水素酸（Ｈ２ＺｒＦ６）：０．１ｍｏｌ／Ｌの混合溶液を用いた。化成処理皮膜の付着量は、ＴｉおよびＺｒの総金属元素換算付着量で３．５ｍｇ／ｍ２であった。
【０１０６】
（２）プライマー層の形成
得られた化成処理皮膜上に、表１または２に示される塗料組成物を、バーコーターで塗布した後、最高到達板温１５０℃、乾燥時間３０秒で焼付けて、膜厚５μｍのプライマー層を形成した。
【０１０７】
（３）トップ層の形成
（トップ塗料組成物の調製）
ポリエステル系クリア塗料（日本ペイント・インダストリアルコーティングス社製ニッペスーパーコート２５０ＨＱ、オイルフリーの硬化性ポリエステル樹脂、メラミン硬化剤を含む塗料）に、当該樹脂固形分１００質量部に対して５質量部のフタロシアニン系青色顔料（クロモファイン４９２７、大日精化製）と、３質量部の酸化チタン（タイペークＷＨＩＴＥ、Ｒ−９３０、石原産業株式会社製）とを添加および混合して均一に分散させて、トップ塗料組成物を得た。
【０１０８】
次いで、得られたプライマー層上に、上記調製したトップ塗料組成物を、バーコーターで塗布した後、最高到達板温２２０℃、乾燥時間４０秒間で焼付けて、膜厚１５μｍのトップ層を形成し、塗装金属板を得た。
【０１０９】
（４）評価
塗装金属板の作製に用いた塗料組成物の保存安定性を、以下の方法で評価した。
【０１１０】
（保存安定性）
得られた塗料組成物のフォードカップ粘度（秒）を、作製直後と、４０℃３０％Ｒｈの環境で３０日間保管した後とで、それぞれ測定した。測定は、２０℃の環境下で、Ｎｏ.４フォードカップを用いて、ＡＳＴＭ Ｄ１２００・ＩＳＯ２４３１に準拠して行った。そして、保存安定性を、以下の基準に基づいて評価した。
◎：粘度上昇が５秒未満
○：粘度上昇が５秒以上３０秒未満
△：粘度上昇が３０秒以上
×：塗料がゲル化
【０１１１】
また、得られた塗装金属板のトップ層の密着性、耐湿性および耐食性を、以下の方法で評価した。
【０１１２】
（密着性）
塗装金属板のトップ層の表面に、１ｍｍ間隔の切れ目によって１００個のマス目ができるように基盤目状の切り込みを入れた。形成された切り込み部にテープを貼り付け、テープを剥離後、当該切り込み部における剥離面積を求めた。そして、以下の基準により、金属板とプライマー層との間の界面の密着性を評価した。
◎：剥離面積０％（剥離なし）
○：剥離面積が０％超１０％以下
△：剥離面積が１０％超２０％以下
×：剥離面積が２０％超
△以上であれば良好と判断した。
【０１１３】
（耐湿性）
塗装金属板を湿潤環境（５０℃、９５％Ｒｈ）に１０００時間曝した。その後、トップ層の平坦部の膨れ発生面積率を測定した。そして、以下の基準で耐湿性を評価した。
◎：膨れ発生率が０％（膨れ発生なし）
〇：膨れ発生率が０％超５％未満
△：膨れ発生率が５％以上２０％未満
×：膨れ発生率が２０％以上
△以上であれば良好と判断した。
【０１１４】
（耐食性）
塗装金属板に対し、めっき鋼板のめっき層に達するようにナイフでＸ型のクロスカット傷を入れ、５％塩水噴霧1時間、乾燥４時間（６０℃、３０％Ｒｈ）、湿潤３時間（５０℃、９５％Ｒｈ）を１サイクルとして、１２０サイクル実施した。そして、試験後のクロスカット部の最大膨れ幅を測定した。最大膨れ幅は、クロスカット部からの膨れの侵入深さの最大幅を示す。そして、以下の基準で耐食性を評価した。
◎：最大膨れ幅が２ｍｍ以下
○：最大膨れ幅が２ｍｍ超４ｍｍ以下
△：最大膨れ幅が４ｍｍ超５ｍｍ以下
×：最大膨れ幅が５ｍｍ超
△以上であれば良好と判断した。
【０１１５】
塗料組成物１〜２４および塗装金属板１〜２４の評価結果を表３に示し、塗料組成物２５〜３９および塗装金属板２５〜３９の評価結果を表４に示す。
【０１１６】
【表３】
2020158670.tif 000005
【０１１７】
【表４】
2020158670.tif 000006
【０１１８】
表３および４に示されるように、塗料組成物１〜２７は、いずれも良好な保存安定性を有しつつ、得られる塗装金属板１〜２７は、良好な耐湿性を有することがわかる。
【０１１９】
特に、２価の金属イオン交換シリカ（ｅ）の含有量を、（ａ）、（ｂ）および（ｃ）成分の合計１００質量部に対して７．５〜５０質量部とすることで、保存安定性と耐湿性とをより高度に両立できることがわかる（塗装金属板１１〜１５、１８、２５および２６の対比）。
【０１２０】
また、２価の金属イオン交換シリカ（ｅ）の中でも、Ｍｇ交換シリカを含む塗料組成物は、含有量が多くても、良好な保存安定性を維持できることがわかる（塗料組成物１８〜２１の対比）。
【０１２１】
これに対して、（ｂ）、（ｃ）および（ｄ）成分の量が過剰に多い塗装金属板３０、３３および３８は、いずれも耐湿性は良好であるものの、塗料組成物の保存安定性が低いことがわかる。
【０１２２】
また、（ｂ）、（ｃ）および（ｄ）成分の量を過剰に少ない塗料組成物２９、３１、３２および３７は、いずれも保存安定性は良好であるものの、塗装金属板の耐湿性は低いことがわかる。また、（ｅ）成分として、２価の金属イオン交換シリカを含まないか、またはそれ以外の金属イオン交換シリカを用いた塗料組成物３４〜３６は、いずれも保存安定性は良好であるものの、塗装金属板の耐湿性は低いことがわかる。
【０１２３】
また、（ａ）成分がアニオン性の水分散性樹脂であると、保存安定性が低くなることがわかる（塗料組成物１８と３９との対比）。これは、アニオン性の水分散性樹脂（ａ）と溶出した金属イオンとが反応するためと考えられる。
【産業上の利用可能性】
【０１２４】
本発明によれば、良好な保存安定性を有しつつ、高温高湿下における塗膜の膨れを抑制しうる塗料組成物および塗装金属板を提供することができる。
【図１】
2020158670.tif 000007